(57)【要約】  結晶性重合体を含有する樹脂フィルムであって、前記樹脂フィルムの面内レターデーションＲｅが、５ｎｍ未満であり、前記樹脂フィルムの厚み方向のレターデーションＲｔｈが、２５ｎｍ未満であり、前記樹脂フィルムのヘイズＨＺが、３．０％未満である、樹脂フィルム。
2018061841.tif 000002
【特許請求の範囲】
【請求項１】
結晶性重合体を含有する樹脂フィルムであって、
前記樹脂フィルムの面内レターデーションＲｅが、５ｎｍ未満であり、
前記樹脂フィルムの厚み方向のレターデーションＲｔｈが、２５ｎｍ未満であり、
前記樹脂フィルムのヘイズＨＺが、３．０％未満である、樹脂フィルム。
【請求項２】
前記結晶性重合体が、脂環式構造含有重合体である、請求項１記載の樹脂フィルム。
【請求項３】
前記脂環式構造含有重合体が、ジシクロペンタジエンの開環重合体の水素添加物である、請求項２記載の樹脂フィルム。
【請求項４】
前記樹脂フィルムの耐熱温度が、１５０℃以上である、請求項１〜３のいずれか一項に記載の樹脂フィルム。
【請求項５】
前記樹脂フィルムが、光学フィルムである、請求項１〜４のいずれか一項に記載の樹脂フィルム。
【請求項６】
請求項１〜５のいずれか一項に記載の樹脂フィルムと、
前記樹脂フィルム上に設けられた導電性層とを備える、導電性フィルム。
【請求項７】
請求項１〜５のいずれか一項に記載の樹脂フィルムの製造方法であって、
結晶性重合体の融点をＭｐ、前記結晶性重合体のガラス転移温度をＴｇで表した場合、前記製造方法が、
結晶性重合体を含有する長尺の延伸前フィルムを用意する工程（Ｉ）と、
前記延伸前フィルムを、予熱時間１秒以上６０秒以下で予熱する工程（Ｖ）と、
前記延伸前フィルムを、延伸温度Ｔｇ−５０℃〜Ｔｇ＋５０℃で、幅方向に延伸して、延伸フィルムを得る工程（II）と、
前記延伸フィルムの二辺以上を保持した状態で、前記延伸フィルムの温度を結晶化温度Ｍｐ−１２０℃〜Ｍｐに、結晶化時間３０秒以下だけ調整して、前記樹脂フィルムを得る工程（III）とを含む、樹脂フィルムの製造方法。
【請求項８】
前記工程（III）の後で、緩和温度Ｔｇ以上Ｍｐ以下で、前記樹脂フィルムを熱収縮させる工程（IV）を含む、請求項７記載の樹脂フィルムの製造方法。
【請求項９】
請求項１〜５のいずれか一項に記載の樹脂フィルム上に、導電性層を形成する工程を含む、導電性フィルムの製造方法。
【発明の詳細な説明】
【技術分野】
【０００１】
本発明は、樹脂フィルム及び導電性フィルム、並びにそれらの製造方法に関する。
【背景技術】
【０００２】
従来、画像表示装置等の表示装置に設けられる光学フィルムとして、樹脂フィルムを用いることがあった（特許文献１〜３参照）。
【先行技術文献】
【特許文献】
【０００３】
【特許文献１】特許第５２８３７０１号公報
【特許文献２】特開２０１３−０１０３０９号公報
【特許文献３】国際公開第２０１６／０６７８９３号
【発明の概要】
【発明が解決しようとする課題】
【０００４】
光学フィルムとして用いるための樹脂フィルムは、その用途に応じて、レターデーションが小さく、且つ、ヘイズが小さいことが求められる場合があった。
また、樹脂フィルムの材料となる樹脂として、結晶性重合体を含有する樹脂がある。結晶性重合体を含有する樹脂は、優れた特性を有する。そこで、本発明者は、この結晶性重合体を含有する樹脂を用いて樹脂フィルムを製造することを試みた。
ところが、従来の技術では、結晶性重合体を含有する樹脂を用いて、レターデーション及びヘイズの両方が小さい樹脂フィルムを製造することは、その理由は定かではないが、製膜が困難であった。具体的には、面内レターデーションＲｅが５ｎｍ未満であり、厚み方向のレターデーションＲｔｈが２５ｎｍ未満であり、ヘイズＨＺが３．０％未満である樹脂フィルムは、その開発が望まれていながらも、実現ができていなかった。【０００５】
本発明は、前記の課題に鑑みて創案されたもので、結晶性重合体を含み、レターデーション及びヘイズの両方が小さい樹脂フィルム及びその製造方法；並びに、結晶性重合体を含み、レターデーション及びヘイズの両方が小さい樹脂フィルムを含む導電性フィルム及びその製造方法；を提供することを目的とする。
【課題を解決するための手段】
【０００６】
〔１〕  結晶性重合体を含有する樹脂フィルムであって、
前記樹脂フィルムの面内レターデーションＲｅが、５ｎｍ未満であり、
前記樹脂フィルムの厚み方向のレターデーションＲｔｈが、２５ｎｍ未満であり、
前記樹脂フィルムのヘイズＨＺが、３．０％未満である、樹脂フィルム。
〔２〕  前記結晶性重合体が、脂環式構造含有重合体である、〔１〕記載の樹脂フィルム。
〔３〕  前記脂環式構造含有重合体が、ジシクロペンタジエンの開環重合体の水素添加物である、〔２〕記載の樹脂フィルム。
〔４〕  前記樹脂フィルムの耐熱温度が、１５０℃以上である、〔１〕〜〔３〕のいずれか一項に記載の樹脂フィルム。
〔５〕  前記樹脂フィルムが、光学フィルムである、〔１〕〜〔４〕のいずれか一項に記載の樹脂フィルム。
〔６〕  〔１〕〜〔５〕のいずれか一項に記載の樹脂フィルムと、
前記樹脂フィルム上に設けられた導電性層とを備える、導電性フィルム。
〔７〕  〔１〕〜〔５〕のいずれか一項に記載の樹脂フィルムの製造方法であって、
結晶性重合体の融点をＭｐ、前記結晶性重合体のガラス転移温度をＴｇで表した場合、前記製造方法が、
結晶性重合体を含有する長尺の延伸前フィルムを用意する工程（Ｉ）と、
前記延伸前フィルムを、予熱時間１秒以上６０秒以下で予熱する工程（Ｖ）と、
前記延伸前フィルムを、延伸温度Ｔｇ−５０℃〜Ｔｇ＋５０℃で、幅方向に延伸して、延伸フィルムを得る工程（II）と、
前記延伸フィルムの二辺以上を保持した状態で、前記延伸フィルムの温度を結晶化温度Ｍｐ−１２０℃〜Ｍｐに、結晶化時間３０秒以下だけ調整して、前記樹脂フィルムを得る工程（III）とを含む、樹脂フィルムの製造方法。
〔８〕  前記工程（III）の後で、緩和温度Ｔｇ以上Ｍｐ以下で、前記樹脂フィルムを熱収縮させる工程（IV）を含む、〔７〕記載の樹脂フィルムの製造方法。
〔９〕  〔１〕〜〔５〕のいずれか一項に記載の樹脂フィルム上に、導電性層を形成する工程を含む、導電性フィルムの製造方法。
【発明の効果】
【０００７】
本発明によれば、結晶性重合体を含み、レターデーション及びヘイズの両方が小さい樹脂フィルム及びその製造方法；並びに、結晶性重合体を含み、レターデーション及びヘイズの両方が小さい樹脂フィルムを含む導電性フィルム及びその製造方法；を提供できる。
【図面の簡単な説明】
【０００８】
【図１】図１は、保持装置の例を模式的に示す平面図である。
【図２】図２は、保持装置の例を模式的に示す平面図である。
【図３】図３は、樹脂フィルムの製造装置の例を模式的に示す正面図である。
【図４】図４は、樹脂フィルムの製造装置の例を模式的に示す平面図である。
【発明を実施するための形態】
【０００９】
以下、本発明について実施形態及び例示物を示して詳細に説明する。ただし、本発明は以下に示す実施形態及び例示物に限定されるものではなく、本発明の請求の範囲及びその均等の範囲を逸脱しない範囲において任意に変更して実施しうる。
【００１０】
以下の説明において、フィルムの面内レターデーションＲｅは、別に断らない限り、Ｒｅ＝（ｎｘ−ｎｙ）×ｄで表される値である。また、フィルムの厚み方向のレターデーションＲｔｈは、別に断らない限り、Ｒｔｈ＝｛（ｎｘ＋ｎｙ）／２−ｎｚ｝×ｄで表される値である。ここで、ｎｘは、フィルムの厚み方向に垂直な方向（面内方向）であって最大の屈折率を与える方向の屈折率を表す。ｎｙは、フィルムの前記面内方向であってｎｘの方向に直交する方向の屈折率を表す。ｎｚはフィルムの厚み方向の屈折率を表す。ｄは、フィルムの厚みを表す。レターデーションの測定波長は、別に断らない限り、５９０ｎｍである。
【００１１】
以下の説明において、「長尺」のフィルムとは、幅に対して、５倍以上の長さを有するフィルムをいい、好ましくは１０倍若しくはそれ以上の長さを有し、具体的にはロール状に巻き取られて保管又は運搬される程度の長さを有するフィルムをいう。長尺のフィルムの長さの上限は、特に制限は無く、例えば、幅に対して１０万倍以下としうる。
【００１２】
以下の説明において、要素の方向が「平行」、「垂直」及び「直交」とは、別に断らない限り、本発明の効果を損ねない範囲内、例えば±５°の範囲内での誤差を含んでいてもよい。
【００１３】
以下の説明において、長尺のフィルムの長手方向は、通常は製造ラインにおけるフィルム搬送方向と平行である。
【００１４】
［１．樹脂フィルム］
本発明の樹脂フィルムは、結晶性重合体を含有するフィルムである。よって、この樹脂フィルムは結晶性重合体を含む樹脂からなる。以下の説明において、結晶性重合体を含む前記の樹脂を「結晶性樹脂」ということがある。前記の樹脂フィルムは、面内レターデーションＲｅ、厚み方向のレターデーションＲｔｈ及びヘイズＨＺが小さく、更に通常は、耐熱性に優れる。
【００１５】
〔１．１．結晶性樹脂〕
結晶性樹脂は、結晶性重合体を含む。ここで、結晶性重合体とは、結晶性を有する重合体を意味する。また、結晶性を有する重合体とは、融点Ｍｐを有する重合体をいう。すなわち、結晶性を有する重合体とは、示差走査熱量計（ＤＳＣ）で融点Ｍｐを観測することができる重合体をいう。
【００１６】
結晶性重合体としては、例えば、結晶性を有する脂環式構造含有重合体、及び、結晶性を有するポリスチレン系重合体（特開２０１１−１１８１３７号公報参照）などが挙げられる。中でも、透明性、低吸湿性、寸法安定性及び軽量性に優れることから、結晶性を有する脂環式構造含有重合体が好ましい。
【００１７】
脂環式構造含有重合体とは、分子内に脂環式構造を有する重合体であって、環状オレフィンを単量体として用いた重合反応によって得られうる重合体又はその水素添加物をいう。また、脂環式構造含有重合体は、１種類を単独で用いてもよく、２種類以上を任意の比率で組み合わせて用いてもよい。
【００１８】
脂環式構造含有重合体が有する脂環式構造としては、例えば、シクロアルカン構造及びシクロアルケン構造が挙げられる。これらの中でも、熱安定性などの特性に優れる樹脂フィルムが得られ易いことから、シクロアルカン構造が好ましい。１つの脂環式構造に含まれる炭素原子の数は、好ましくは４個以上、より好ましくは５個以上であり、好ましくは３０個以下、より好ましくは２０個以下、特に好ましくは１５個以下である。１つの脂環式構造に含まれる炭素原子の数が上記範囲内にあることで、機械的強度、耐熱性、及び成形性が高度にバランスされる。
【００１９】
脂環式構造含有重合体において、全ての構造単位に対する脂環式構造を有する構造単位の割合は、好ましくは３０重量％以上、より好ましくは５０重量％以上、特に好ましくは７０重量％以上である。脂環式構造含有重合体における脂環式構造を有する構造単位の割合を前記のように多くすることにより、耐熱性を高めることができる。
また、脂環式構造含有重合体において、脂環式構造を有する構造単位以外の残部は、格別な限定はなく、使用目的に応じて適宜選択しうる。
【００２０】
結晶性を有する脂環式構造含有重合体としては、例えば、下記の重合体（α）〜重合体（δ）が挙げられる。これらの中でも、耐熱性に優れる樹脂フィルムが得られ易いことから、結晶性を有する脂環式構造含有重合体としては、重合体（β）が好ましい。
重合体（α）：環状オレフィン単量体の開環重合体であって、結晶性を有するもの。
重合体（β）：重合体（α）の水素添加物であって、結晶性を有するもの。
重合体（γ）：環状オレフィン単量体の付加重合体であって、結晶性を有するもの。
重合体（δ）：重合体（γ）の水素添加物等であって、結晶性を有するもの。
【００２１】
具体的には、脂環式構造含有重合体としては、ジシクロペンタジエンの開環重合体であって結晶性を有するもの、及び、ジシクロペンタジエンの開環重合体の水素添加物であって結晶性を有するものがより好ましく、ジシクロペンタジエンの開環重合体の水素添加物であって結晶性を有するものが特に好ましい。ここで、ジシクロペンタジエンの開環重合体とは、全構造単位に対するジシクロペンタジエン由来の構造単位の割合が、通常５０重量％以上、好ましくは７０重量％以上、より好ましくは９０重量％以上、さらに好ましくは１００重量％の重合体をいう。
【００２２】
前記のような結晶性を有する脂環式構造含有重合体は、例えば、国際公開第２０１６／０６７８９３号に記載の方法により、製造しうる。
【００２３】
結晶性重合体の融点Ｍｐは、好ましくは２００℃以上、より好ましくは２３０℃以上であり、好ましくは２９０℃以下である。このような融点Ｍｐを有する結晶性重合体を用いることによって、成形性と耐熱性とのバランスに更に優れた樹脂フィルムを得ることができる。
【００２４】
結晶性重合体のガラス転移温度Ｔｇは、特に限定されないが、通常は８５℃以上、通常１７０℃以下である。
【００２５】
結晶性重合体の重量平均分子量（Ｍｗ）は、好ましくは１，０００以上、より好ましくは２，０００以上であり、好ましくは１，０００，０００以下、より好ましくは５００，０００以下である。このような重量平均分子量を有する結晶性重合体は、成形加工性と耐熱性とのバランスに優れる。
【００２６】
結晶性重合体の分子量分布（Ｍｗ／Ｍｎ）は、好ましくは１．０以上、より好ましくは１．５以上であり、好ましくは４．０以下、より好ましくは３．５以下である。ここで、Ｍｎは数平均分子量を表す。このような分子量分布を有する結晶性重合体は、成形加工性に優れる。
結晶性重合体の重量平均分子量（Ｍｗ）及び分子量分布（Ｍｗ／Ｍｎ）は、テトラヒドロフランを展開溶媒とするゲル・パーミエーション・クロマトグラフィー（ＧＰＣ）により、ポリスチレン換算値として測定しうる。
【００２７】
結晶性重合体は、樹脂フィルムを製造するよりも前においては、結晶化していなくてもよい。しかし、樹脂フィルムが製造された後においては、当該樹脂フィルムに含まれる結晶性重合体は、通常、結晶化していることにより、高い結晶化度を有することができる。具体的な結晶化度の範囲は所望の性能に応じて適宜選択しうるが、好ましくは１０％以上、より好ましくは１５％以上である。樹脂フィルムに含まれる結晶性重合体の結晶化度を前記範囲の下限値以上にすることにより、樹脂フィルムに高い耐熱性及び耐薬品性を付与することができる。結晶性重合体の結晶化度は、Ｘ線回折法によって測定しうる。
【００２８】
結晶性樹脂における結晶性重合体の割合は、好ましくは５０重量％以上、より好ましくは７０重量％以上、特に好ましくは９０重量％以上である。結晶性重合体の割合を前記範囲の下限値以上にすることにより、樹脂フィルムの耐熱性を効果的に高めることができる。
【００２９】
結晶性樹脂は、結晶性重合体に加えて、任意の成分を含みうる。任意の成分としては、例えば、フェノール系酸化防止剤、リン系酸化防止剤、イオウ系酸化防止剤等の酸化防止剤；ヒンダードアミン系光安定剤等の光安定剤；石油系ワックス、フィッシャートロプシュワックス、ポリアルキレンワックス等のワックス；ソルビトール系化合物、有機リン酸の金属塩、有機カルボン酸の金属塩、カオリン及びタルク等の核剤；ジアミノスチルベン誘導体、クマリン誘導体、アゾール系誘導体（例えば、ベンゾオキサゾール誘導体、ベンゾトリアゾール誘導体、ベンゾイミダゾール誘導体、及びベンゾチアソール誘導体）、カルバゾール誘導体、ピリジン誘導体、ナフタル酸誘導体、及びイミダゾロン誘導体等の蛍光増白剤；ベンゾフェノン系紫外線吸収剤、サリチル酸系紫外線吸収剤、ベンゾトリアゾール系紫外線吸収剤等の紫外線吸収剤；タルク、シリカ、炭酸カルシウム、ガラス繊維等の無機充填材；着色剤；難燃剤；難燃助剤；帯電防止剤；可塑剤；近赤外線吸収剤；滑剤；フィラー、及び、軟質重合体等の、結晶性重合体以外の任意の重合体；などが挙げられる。また、任意の成分は、１種類を単独で用いてもよく、２種類以上を任意の比率で組み合わせて用いてもよい。
【００３０】
〔１．２．樹脂フィルムの物性〕
樹脂フィルムは、面内レターデーションＲｅ及び厚み方向のレターデーションＲｔｈが小さい。具体的には、樹脂フィルムの面内レターデーションＲｅは、通常５ｎｍ未満、好ましくは３ｎｍ未満、より好ましくは１ｎｍ未満であり、理想的には０ｎｍである。また、樹脂フィルムの厚み方向のレターデーションＲｔｈは、通常２５ｎｍ未満、好ましくは２０ｎｍ未満、より好ましくは１０ｎｍ未満である。このように面内レターデーションＲｅ及び厚み方向のレターデーションＲｔｈが小さい樹脂フィルムは、光学分野において、様々な用途に好適に用いることができる。樹脂フィルムの厚み方向のレターデーションＲｔｈの下限は、特段の制限は無く、理想的には０ｎｍであるが、通常５ｎｍ以上である。樹脂フィルムの面内レターデーションＲｅ及び厚み方向のレターデーションＲｔｈをこのような所望の値とすることで、表示装置に用いた場合に表示画面の着色を抑制したり、視野角特性を改善することができる。
【００３１】
樹脂フィルムの面内レターデーションＲｅ及び厚み方向のレターデーションＲｔｈは、当該樹脂フィルムの中央部にある直径５０ｍｍの部位内の複数の地点で測定した測定値の平均値として、求めうる。また、樹脂フィルムが長尺のフィルムである場合には、その長尺フィルムの幅方向の中央の複数の地点で測定した測定値の平均値として、求めうる。
【００３２】
樹脂フィルムの面内レターデーションＲｅ及び厚み方向のレターデーションＲｔｈのバラツキは、小さいことが好ましい。具体的には、面内レターデーションＲｅのバラツキは、好ましくは３ｎｍ以下、より好ましくは１ｎｍ以下、特に好ましくは０．５ｎｍ以下である。また、厚み方向のレターデーションＲｔｈのバラツキは、好ましくは８ｎｍ以下、より好ましくは５ｎｍ以下、特に好ましくは３ｎｍ以下である。
【００３３】
樹脂フィルムのレターデーションのバラツキは、下記の方法によって測定しうる。
樹脂フィルムの中央部より両端幅方向へ約５０ｃｍ離れた複数の地点で、面内レターデーション及び厚み方向のレターデーションを測定する。また、例えば正方形又は円形など、樹脂フィルムが幅方向を観念できない形状のフィルムである場合には、当該樹脂フィルムの中央部より任意の一方向へ約５０ｃｍ離れた複数の地点で、面内レターデーション及び厚み方向のレターデーションを測定する。測定された面内レターデーションの最大値Ｒｅ（ｍａｘ）、厚み方向のレターデーションの最大値Ｒｔｈ（ｍａｘ）、面内レターデーションの最小値Ｒｅ（ｍｉｎ）、及び、厚み方向のレターデーションの最小値Ｒｔｈ（ｍｉｎ）を用いて、下記の式（Ａ１）及び式（Ａ２）により、面内レターデーションＲｅのバラツキΔＲｅ及び厚み方向のレターデーションＲｔｈのバラツキΔＲｔｈを求める。
ΔＲｅ＝Ｒｅ（ｍａｘ）−Ｒｅ（ｍｉｎ）  （Ａ１）
ΔＲｔｈ＝Ｒｔｈ（ｍａｘ）−Ｒｔｈ（ｍｉｎ）  （Ａ２）
【００３４】
樹脂フィルムは、ヘイズＨＺが小さい。具体的には、樹脂フィルムのヘイズＨＺは、通常３．０％未満、好ましくは２％未満、より好ましくは１％未満であり、理想的には０％である。このようにヘイズＨＺが小さい樹脂フィルムは、光学フィルムとして好適に用いることができる。
【００３５】
樹脂フィルムのヘイズＨＺは、樹脂フィルムの中央部を中心に、その樹脂フィルムを５０ｍｍ×５０ｍｍの正方形に切り出し、サンプルを得て、このサンプルについて、ヘイズメーターを用いて測定しうる。
【００３６】
樹脂フィルムは、通常、耐熱性に優れる。具体的には、樹脂フィルムの耐熱温度は、通常１５０℃以上である。このように高い耐熱温度を有する樹脂フィルムは、例えば車両用の樹脂フィルムなどの耐熱性が要求される用途において、好適に用いうる。
【００３７】
樹脂フィルムの耐熱温度は、下記の方法で測定しうる。樹脂フィルムに張力を掛けない状態で、その樹脂フィルムを、ある評価温度の雰囲気下で１０分放置する。その後、目視で樹脂フィルムの面状を確認する。樹脂フィルムの表面の形状に凹凸が確認できなかった場合、その樹脂フィルムの耐熱温度が、前記の評価温度以上であると判定できる。
【００３８】
樹脂フィルムは、高い全光線透過率を有することが好ましい。具体的には、樹脂フィルムの全光線透過率は、好ましくは８０％以上、より好ましくは８５％以上、特に好ましくは８８％以上である。樹脂フィルムの全光線透過率は、紫外・可視分光計を用いて、波長４００ｎｍ〜７００ｎｍの範囲で測定しうる。
【００３９】
また、樹脂フィルムは、通常、耐折性に優れる。樹脂フィルムの耐折性は、具体的には、耐折度で表しうる。樹脂フィルムの耐折度は、通常２０００回以上、好ましくは２２００回以上、より好ましくは２４００回以上である。耐折度は高いほど好ましいため、耐折度の上限に制限は無いが、耐折度は通常は１０００００回以下である。
【００４０】
樹脂フィルムの耐折度は、ＪＩＳ  Ｐ８１１５「紙及び板紙−耐折強さ試験方法−ＭＩＴ試験機法」に準拠したＭＩＴ耐折試験により、下記の方法で測定しうる。
試料としての樹脂フィルムから、幅１５ｍｍ±０．１ｍｍ、長さ約１１０ｍｍの試験片を切り出す。この際、樹脂フィルムがより強く延伸された方向が試験片の約１１０ｍｍの辺と平行になるように試験片を作製する。そして、ＭＩＴ耐折度試験機（安田精機製作所製「Ｎｏ．３０７」）を用いて、荷重９．８Ｎ、屈曲部の曲率０．３８±０．０２ｍｍ、折り曲げ角度１３５°±２°、折り曲げ速度１７５回／分の条件で、試験片の幅方向に折れ目が現れるように前記の試験片を折り曲げる。この折り曲げを継続し、試験片が破断するまでの往復折り曲げ回数を測定する。
１０枚の試験片を作製して、前記の方法により、試験片が破断するまでの往復折り曲げ回数を１０回測定する。こうして測定された１０回の測定値の平均を、当該樹脂フィルムの耐折度（ＭＩＴ耐折回数）とする。
【００４１】
さらに、樹脂フィルムは、通常、耐折れ曲げ性に優れる。具体的には、樹脂フィルムは、面状体無負荷Ｕ字伸縮試験によって測定される破断試験回数が、好ましくは５万回以上、より好ましくは１０万回以上、特に好ましくは２０万回以上である。ここで、面状態無負荷Ｕ字伸縮試験は、水平に置かれた矩形のフィルムの互いに平行な二辺を、当該フィルムの厚み方向に負荷を与えずに水平方向において近づけることで、前記フィルムを重力方向下側に凸となるように繰り返し折り曲げる試験をいう。耐折れ曲げ性が高いほど、樹脂フィルムを自由に曲げたり、折りたたんだりしやすいので、樹脂フィルムを多様な形状のフレキシブルディスプレイに適用できる。特に有機エレクトロルミネッセンス表示装置は、自発光特性を有しており、液晶表示装置のようなバックライトが不要なため、フレキシブルディスプレイとして特に好ましいことから、樹脂フィルムは、有機エレクトロルミネッセンス表示装置への実装に特に好適である。また、耐折れ曲げ性が高い樹脂フィルムは、有用なプラスチック素材である。
【００４２】
面状態無負荷Ｕ字伸縮試験によるフィルムの破断試験回数の測定は、下記の方法によって行うことができる。
試料としてのフィルムについて、卓上型耐久試験機（ユアサシステム機器社製「ＤＬＤＭＬＨ−ＦＳ」）を用いて、面状体無負荷Ｕ字伸縮試験を行う。この試験では、幅５０ｍｍ、曲げ半径１ｍｍ、伸縮速度８０回／分の条件で、繰り返し、フィルムの折り曲げを行う。折り曲げ回数１万回までは１０００回毎、１万回を超えては５０００回毎に、装置を停止して、フィルムを目視確認する。そして、フィルムが破断していた場合は、その時点での折り曲げ回数を「破断試験回数」とする。なお、フィルムにわずかでもクラックが生じていることが確認されれば「クラック」と評価する。前記の面状体無負荷Ｕ字伸縮試験を、折り曲げ回数２０万回を上限として、４回行う。そして、４回の試験の結果を平均して得た破断試験回数またはクラック回数を、評価結果として採用する。
【００４３】
また、樹脂フィルムは、通常、低吸水性に優れる。樹脂フィルムの低吸水性は、具体的には、吸水率で表しうる。樹脂フィルムの吸水率は、通常０．１％以下、好ましくは０．０８％以下、より好ましくは０．０５％以下である。
【００４４】
樹脂フィルムの吸水率は、下記の方法で測定しうる。
試料としての樹脂フィルムから、試験片を切り出し、試験片の質量を測定する。その後、この試験片を、２３℃の水中に２４時間浸漬して、浸漬後の試験片の質量を測定する。そして、浸漬前の試験片の質量に対する、浸漬によって増加した試験片の質量の割合を、吸水率（％）として算出しうる。
【００４５】
また、樹脂フィルムの残留溶媒量は、１．０重量％以下、より好ましくは０．５重量％以下、さらに好ましくは０．１重量％以下である。残留溶媒量をこの所望の値とすることで樹脂フィルム本体のカール量を抑制することができる。残留溶媒量は通常、ガスクロマトグラフィーで求めうる。
【００４６】
〔１．３．樹脂フィルムの厚み〕
樹脂フィルムの厚みは、用途に応じて適宜選択しうる。樹脂フィルムの具体的な厚みは、好ましくは１μｍ以上、より好ましくは３μｍ以上、特に好ましくは１０μｍ以上であり、好ましくは１ｍｍ以下、より好ましくは５００μｍ以下、特に好ましくは２００μｍ以下である。樹脂フィルムの厚みが前記範囲の下限値以上であることにより、高い機械的強度を得ることができる。また、上限値以下であることにより、長尺のフィルムを製造する場合の巻き取りが可能である。
【００４７】
〔１．４．樹脂フィルムの用途〕
樹脂フィルムは、任意の用途に用いうる。中でも、樹脂フィルムは、例えば、光学等方性フィルム等の光学フィルム、電気電子用フィルムとして好適である。前記の光学フィルムとしては、例えば、液晶表示装置用の偏光板保護フィルム、有機ＥＬ表示装置用の保護フィルム、光学用複層フィルムの基材フィルム、などが挙げられる。また、樹脂フィルムは、他の位相差フィルムと併用することで、光学補償フィルムとして用いることができる。光学用複層フィルムとしては、例えば、バリアフィルム、導電性フィルムなどが挙げられる。バリアフィルムとしては、例えば、有機ＥＬ素子用の基板フィルム、封止フィルム、太陽電池の封止フィルム、などが挙げられる。導電性フィルムとしては、例えば、有機ＥＬ素子及び太陽電池等の光電変換素子用のフレキシブル電極、タッチパネル部材、などが挙げられる。電気電子用フィルムとしては、例えば、フレキシブル配線基板、フィルムコンデンサー用絶縁材料、などが挙げられる。
【００４８】
［２．樹脂フィルムの製造方法］
上述した樹脂フィルムは、結晶性重合体を含有する長尺の延伸前フィルムを用意する工程（Ｉ）と；延伸前フィルムを、所定の予熱時間だけ予熱する工程（Ｖ）と；延伸前フィルムを、所定の延伸条件で幅方向に延伸して、延伸フィルムを得る工程（II）と；延伸フィルムの二辺以上を保持した状態で、延伸フィルムの温度を所定の結晶化温度に、所定の結晶化時間だけ調整して、樹脂フィルムを得る工程（III）と；を含む製造方法によって、安定して製造しうる。
【００４９】
〔２．１．延伸前フィルムを用意する工程（工程（Ｉ）〕
延伸前フィルムは、結晶性樹脂からなるフィルムである。この延伸前フィルムは、例えば、射出成形法、押出成形法、プレス成形法、インフレーション成形法、ブロー成形法、カレンダー成形法、注型成形法、圧縮成形法等の樹脂成型法によって製造しうる。これらの中でも、厚みの制御が容易であることから、押出成形法によって延伸前フィルムを製造することが好ましい。
【００５０】
押出成形法によって延伸前フィルムを製造する場合、その押出成形法における製造条件は、好ましくは下記の通りである。シリンダー温度（溶融樹脂温度）は、好ましくはＭｐ以上、より好ましくは「Ｍｐ＋２０℃」以上であり、好ましくは「Ｍｐ＋１００℃」以下、より好ましくは「Ｍｐ＋５０℃」以下である。また、キャストロール温度は、好ましくは「Ｔｇ−５０℃」以上であり、好ましくは「Ｔｇ＋７０℃」以下、より好ましくは「Ｔｇ＋４０℃」以下である。さらに、冷却ロール温度は、好ましくは「Ｔｇ−７０℃」以上、より好ましくは「Ｔｇ−５０℃」以上であり、好ましくは「Ｔｇ＋６０℃」以下、より好ましくは「Ｔｇ＋３０℃」以下である。このような条件で延伸前フィルムを製造することにより、樹脂フィルムの製造に適した延伸前フィルムを製造できる。
【００５１】
延伸前フィルムは、長尺のフィルムとして用意する。延伸前フィルムは、長尺のフィルムのままで工程（Ｉ）以降の工程に供してもよい。また、延伸前フィルムは、任意の大きさに切り出して枚葉のフィルムを得て、その枚葉のフィルムを工程（Ｉ）以降の工程に供してもよい。
【００５２】
〔２．２．延伸前フィルムを予熱する工程（工程（Ｖ））〕
樹脂フィルムの製造方法は、工程（II）の前に、延伸前フィルムを予熱する工程（Ｖ）を含む。この予熱では、延伸前フィルムの温度を、所定の予熱温度に調整する。通常、予熱は、工程（II）の直前に行われるので、予熱された延伸前フィルムは、他の工程を施されること無く、続けて工程（II）へと供される。
【００５３】
予熱温度は、工程（II）における延伸温度が取りうる範囲と同じにしうる。具体的な予熱温度は、好ましくはＴｇ−５０℃以上、より好ましくはＴｇ−４０℃以上、特に好ましくはＴｇ−３０℃以上であり、好ましくはＴｇ＋５０℃以下、より好ましくはＴｇ＋４０℃以下、特に好ましくはＴｇ＋３０℃以下である。工程（Ｖ）において、予熱温度は、前記の範囲内で変動してもよいが、一定であることが好ましい。また、予熱の際に延伸前フィルムが調整される予熱温度は、工程（II）における延伸温度と異なっていてもよいが、延伸温度に近い温度であることが好ましく、延伸温度と同じ温度であることがより好ましい。
【００５４】
予熱温度が前記範囲の下限値以上であることにより、延伸フィルムを結晶化させる工程（III）での厚みの均一性の低下を抑制できる。また、予熱温度が前記範囲の上限値以下であることにより、工程（II）における延伸不良の発生を効果的に抑制したり、工程（III）における厚みの均一性の低下を効果的に抑制したりできる。さらに、予熱温度が前記範囲の上限値以下であることによれば、通常は、得られる樹脂フィルムのヘイズＨＺを効果的に小さくすることが可能である。
【００５５】
延伸前フィルムの温度が前記の予熱温度の範囲に収まっている予熱時間は、好ましくは１秒以上、より好ましくは５秒以上、特に好ましくは１０秒以上であり、通常１２０秒以下、好ましくは６０秒以下、より好ましくは４０秒以下、特に好ましくは３０秒以下である。予熱時間が前記の範囲に収まることにより、樹脂フィルムのレターデーションＲｅ及びＲｔｈ並びにヘイズＨＺを小さくできる。また、通常は、予熱時間が前記の範囲に収まることにより、工程（II）における延伸不良の発生を効果的に抑制したり、工程（III）における厚みの均一性の低下を効果的に抑制したりできる。さらに、予熱時間が前記範囲の上限値以下であることによれば、通常は、得られる樹脂フィルムのヘイズを効果的に小さくすることが可能である。
【００５６】
前記の予熱は、通常、非接触で延伸前フィルムを加熱可能な加熱装置を用いて行なわれる。加熱装置としては、例えば、オーブン及び加熱炉が挙げられる。これらの加熱装置を用いて予熱が行われる場合、前記の予熱時間は、延伸前フィルムが上述した予熱温度の雰囲気に曝されている時間に一致する。
【００５７】
前記の予熱は、後述する工程（III）と同じく、延伸前フィルムの二辺以上を保持した状態で行うことが好ましい。延伸前フィルムの二辺以上を保持した状態で予熱を行うことにより、保持された辺の間の部位において、延伸前フィルムの熱収縮による変形を抑制できる。
【００５８】
〔２．３．延伸工程（工程（II）〕
延伸前フィルムを予熱した後で、その延伸前フィルムを幅方向に延伸して、延伸フィルムを得る工程（II）を行う。ここで、幅方向とは、延伸前フィルムの幅方向を指す。よって、延伸前フィルムが長尺のフィルムである場合は、工程（II）では、当該長尺の延伸前フィルムの幅方向に延伸を行う。また、延伸前フィルムが長尺の延伸前フィルムから切り出して得られた枚葉のフィルムである場合は、工程（II）では、切り出される前の長尺の延伸前フィルムの幅方向に対応する方向に延伸を行う。
【００５９】
前記の延伸により、長尺の延伸前フィルムを製造する際に生じうる前記延伸前フィルムの屈折率異方性を解消できるので、樹脂フィルムのレターデーションを小さくできる。また、前記の延伸により、工程（III）において結晶化が進行しても、大きな結晶粒の発生を抑制することができるので、結晶粒に起因する白化を抑制でき、そのため樹脂フィルムのヘイズＨＺを小さくできる。
【００６０】
工程（II）における延伸温度は、通常Ｔｇ−５０℃以上、好ましくはＴｇ−４０℃以上、より好ましくはＴｇ−３０℃以上、特に好ましくはＴｇ＋１０℃以上であり、通常Ｔｇ＋５０℃以下、好ましくはＴｇ＋４０℃以下、より好ましくはＴｇ＋３０℃以下である。工程（II）において、延伸温度は、前記の範囲内で変動してもよいが、一定であることが好ましい。前記の延伸温度で延伸を行うことにより、樹脂フィルムのレターデーションＲｅ及びＲｔｈ並びにヘイズを小さくできる。
【００６１】
工程（II）における延伸倍率は、通常１．０１倍以上、好ましくは１．０３倍以上、より好ましくは１．０５倍以上であり、通常５倍以下、好ましくは１．２０倍以下、より好ましくは１．１８倍以下、特に好ましくは１．１５倍以下である。前記のような延伸倍率で延伸を行うことにより、樹脂フィルムのレターデーションＲｅ及びＲｔｈ並びにヘイズＨＺを効果的に小さくできる。特に、延伸倍率を前記範囲の下限値以上にすることにより、全く延伸を行わない場合に比べて樹脂フィルムのレターデーションＲｅ及びＲｔｈを効果的に小さくできることは、意外な作用である。
【００６２】
工程（II）における延伸は、通常、幅方向への一軸延伸処理によって行われる。ここで、一軸延伸処理とは、一の延伸方向のみへの延伸であって、それ以外の方向への延伸を行わない延伸をいう。また、前記の一軸延伸処理は、延伸方向に垂直な面内方向での寸法変化をさせない固定端一軸延伸処理で行うことが好ましい。このような延伸処理により、樹脂フィルムのレターデーションＲｅ及びＲｔｈ並びにヘイズＨＺを効果的に小さくできる。
【００６３】
〔２．４．結晶化工程（工程（III）〕
延伸フィルムを得た後で、延伸フィルム中に含まれる結晶性重合体を結晶化させるために、工程（III）を行う。工程（III）では、延伸フィルムの温度を、当該延伸フィルムの二辺以上を保持した状態で、所定の結晶化温度に調整する結晶化処理を施す。この結晶化処理により、結晶性重合体を結晶化させて、樹脂フィルムを得ることができる。結晶性重合体の結晶化が進行することにより、樹脂の耐熱性が向上するので、高温環境での変形を抑制することが可能となる。後述する工程（IV）で熱収縮させられた樹脂フィルムと区別するため、以下の説明では、熱収縮させられる前の樹脂フィルムを、適宜「結晶化フィルム」と呼ぶことがある。
【００６４】
通常は、延伸フィルムの幅方向の端部にある二辺以上を含む辺を保持した状態で、延伸フィルムに結晶化処理を施す。また、延伸フィルムの辺の保持は、通常、保持された延伸フィルムが収縮しないように行う。保持された延伸フィルムは、通常は、張力がかかった緊張状態となって、たわみが生じない。そのため、結晶化温度において、延伸フィルムは平坦に維持され、熱収縮による変形は抑制される。ここで、フィルムを平坦に維持する、とは、フィルムに波打ち及びシワといった変形を生じないようにフィルムを平面形状に保つことをいう。ただし、このように保持された状態には、保持された延伸フィルムが実質的に延伸される状態は含まれない。また、実質的に延伸されるとは、延伸フィルムのいずれかの方向への延伸倍率が通常１．０１倍以上になることをいう。
【００６５】
延伸フィルムを保持する場合、通常は、適切な保持具によって延伸フィルムの辺を保持する。保持具は、延伸フィルムの辺の全長を連続的に保持しうるものでもよく、間隔を空けて間欠的に保持しうるものでもよい。例えば、所定の間隔で配列された保持具によって延伸フィルムの辺を間欠的に保持してもよい。
【００６６】
延伸フィルムの広い面積において変形を妨げるためには、対向する二辺を含む辺を保持することが好ましい。例えば、矩形の枚葉の延伸フィルムでは、対向する二辺（例えば、長辺同士、又は、短辺同士）を保持することで、その枚葉の延伸フィルムの全面において変形を妨げることができる。また、長尺の延伸フィルムでは、幅方向の端部にある二辺（即ち、長辺）を保持することで、その長尺の延伸フィルムの全面において変形を妨げることができる。このように変形を妨げられた延伸フィルムは、熱収縮によってフィルム内に応力が生じても、シワ等の変形の発生が抑制される。特に、前記の延伸フィルムのように幅方向に延伸された延伸フィルムは、延伸方向である幅方向に対して垂直な少なくとも二辺を保持することで、変形の抑制がより確実なものとなる。
【００６７】
工程（III）における変形をより確実に抑制するためには、より多くの辺を保持することが好ましい。よって、例えば、枚葉の延伸フィルムでは、その全ての辺を保持することが好ましい。具体例を挙げると、矩形の枚葉の延伸フィルムでは、四辺を保持することが好ましい。
【００６８】
延伸フィルムの辺を保持しうる保持具としては、延伸フィルムの辺以外の部分では延伸フィルムと接触しないものが好ましい。このような保持具を用いることにより、より平滑性に優れる樹脂フィルムを得ることができる。
【００６９】
また、保持具としては、保持具同士の相対的な位置を工程（III）においては固定しうるものが好ましい。このような保持具は、工程（III）において保持具同士の位置が相対的に移動しないので、工程（III）における延伸フィルムの実質的な延伸を抑制しやすい。
【００７０】
好適な保持具としては、例えば、矩形の延伸フィルム用の保持具として、型枠に所定間隔で設けられ延伸フィルムの辺を把持しうるクリップ等の把持子が挙げられる。また、例えば、長尺の延伸フィルムの幅方向の端部にある二辺を保持するための保持具としては、テンター延伸機に設けられ延伸フィルムの辺を把持しうる把持子が挙げられる。
【００７１】
長尺の延伸フィルムを用いる場合、その延伸フィルムの長手方向の端部にある辺（即ち、短辺）を保持してもよいが、前記の辺を保持する代わりに延伸フィルムの結晶化処理を施される部位の長手方向の両側を保持してもよい。例えば、延伸フィルムの結晶化処理を施される部位の長手方向の両側に、延伸フィルムを保持しうる保持装置を設けてもよい。このような保持装置としては、例えば、２つのロールの組み合わせ、押出機と引き取りロールとの組み合わせ、などが挙げられる。これらの組み合わせによって延伸フィルムに搬送張力等の張力を加えることで、結晶化処理を施される部位において当該延伸フィルムの熱収縮を抑制できる。そのため、前記の組み合わせを保持装置として用いれば、延伸フィルムを長手方向に搬送しながら当該延伸フィルムを保持できるので、樹脂フィルムの効率的な製造ができる。
【００７２】
工程（III）では、前記のように延伸フィルムの二辺以上を保持した状態で、当該延伸フィルムの温度を、所定の結晶化温度に調整する。温度を結晶化温度に調整された延伸フィルムにおいては、結晶性重合体の結晶化が進行する。そのため、工程（III）により、結晶化した結晶性重合体を含む結晶化フィルムが得られる。この際、結晶化フィルムの変形が妨げられているので、結晶化フィルムの平滑性を損なうことなく、結晶化を進めることができる。
【００７３】
工程（III）における結晶化温度は、通常Ｍｐ−１２０℃以上、好ましくはＭｐ−１１５℃以上、より好ましくはＭｐ−１００℃以上、特に好ましくはＭｐ−９０℃以上であり、通常Ｍｐ以下、好ましくはＭｐ−１０℃以下、より好ましくはＭｐ−２０℃以下、特に好ましくはＭｐ−６０℃以下である。工程（III）において、結晶化温度は、前記の範囲内で変動してもよいが、一定であることが好ましい。結晶化温度が前記範囲の下限値以上であることにより、結晶性重合体の結晶化を効果的に進行させて、フィルムの耐熱性を高めることができる。また、結晶化温度が前記範囲の上限値以下であることにより、フィルムの白濁を抑制できるので、ヘイズＨＺの小さい樹脂フィルムを得ることができる。
【００７４】
延伸フィルムを前記のような温度にする場合、通常、延伸フィルムの加熱を行う。この際に用いる加熱装置としては、加熱装置と延伸フィルムとの接触が不要であることから、延伸フィルムの雰囲気温度を上昇させうる加熱装置が好ましい。好適な加熱装置の具体例を挙げると、オーブン及び加熱炉が挙げられる。
【００７５】
工程（III）において、延伸フィルムを前記の結晶化温度の範囲に維持する結晶化時間は、好ましくは１０秒以上、より好ましくは１５秒以上、特に好ましくは２０秒以上であり、通常５０秒以下、好ましくは３０秒以下、より好ましくは２５秒以下である。結晶化時間が、前記範囲の下限値以上であることにより、結晶性重合体の結晶化を十分に進行させて、樹脂フィルムの耐熱性を高めることができる。また、結晶化時間が、前記範囲の上限値以下であることにより、樹脂フィルムの白濁を抑制できるので、ヘイズの小さい樹脂フィルムを得ることができる。
【００７６】
〔２．５．緩和工程（工程（IV）〕
結晶化フィルムを得た後で、当該結晶化フィルムを熱収縮させるために、工程（IV）を行うことが好ましい。工程（IV）では、所定の緩和温度で結晶化フィルムを熱収縮させる緩和処理を行う。例えば、工程（III）において結晶化フィルムが緊張していた場合には、この結晶化フィルムを緊張から解放することにより、幅方向に熱収縮させる。熱収縮させることにより、結晶化フィルムが有していた残留応力が除去されて、樹脂フィルムが得られる。残留応力が除去されるので、高温環境下で樹脂フィルムは熱収縮を生じ難くなり、変形を生じ難くなる。よって、耐熱性に優れる樹脂フィルムが得られる。
【００７７】
工程（IV）では、前記の緩和処理を、結晶化フィルムの二辺以上を保持した状態で行うことが好ましく、特に、結晶化フィルムの幅方向の端部にある二辺以上を含む辺を保持した状態で行うことがより好ましい。このように結晶化フィルムの二辺以上が保持されていると、熱収縮の際に、結晶化フィルムの過剰な収縮が抑制される。そのため、工程（IV）においてシワの発生を効果的に抑制できる。
【００７８】
工程（IV）では、結晶化フィルムの熱収縮は、結晶化フィルムを平坦に維持しながら行うことが特に好ましい。これにより、得られる樹脂フィルムの波打ち及びシワ等の変形の発生を効果的に抑制できる。
【００７９】
また、結晶化フィルムの熱収縮は、一時に行ってもよく、時間をかけて連続的又は段階的に行ってもよい。ただし、得られる樹脂フィルムの波打ち及びシワ等の変形の発生を効果的に抑制するためには、熱収縮は、連続的又は段階的に行うことが好ましい。
【００８０】
工程（IV）における緩和温度は、通常Ｔｇ以上、好ましくはＴｇ＋４０℃以上、より好ましくはＴｇ＋６０℃以上であり、通常Ｍｐ以下、好ましくはＭｐ−５０℃以下、より好ましくはＭｐ−１００℃以下である。工程（IV）において、緩和温度は、前記の範囲内で変動してもよいが、一定であることが好ましい。前記の緩和温度で緩和処理を行うことにより、残留応力を効果的に除去して、耐熱性に優れる樹脂フィルムを得ることができる。
【００８１】
工程（IV）において、結晶化フィルムを前記の緩和温度で熱収縮させる処理時間は、好ましくは１秒以上、より好ましくは３秒以上、特に好ましくは５秒以上であり、好ましくは１００秒以下、より好ましくは８０秒以下、特に好ましくは５０秒以下である。処理時間が前記範囲にあることにより、樹脂フィルムの耐熱性を高め、更に通常は高温環境下での寸法安定性を効果的に高めることができる。また、特に、処理時間が前記範囲の上限値以下であることにより、工程（IV）における結晶化の進行による樹脂フィルムの白濁を効果的に抑制することができる。
【００８２】
熱収縮は、幅方向だけでなく、幅方向以外の任意の方向でも生じさせてもよい。ただし、通常は、結晶化フィルムを幅方向だけに熱収縮させて、樹脂フィルムを得る。
【００８３】
工程（IV）において枚葉の結晶化フィルムに緩和処理を施す場合、例えば、その結晶化フィルムの四辺を保持しながら、保持部分の間隔を連続的又は段階的に狭める方法を採用しうる。この場合、結晶化フィルムの四辺において保持部分の間隔を同時に狭めてもよい。また、一部の辺において保持部分の間隔を狭めた後で、別の一部の辺の保持部分の間隔を狭めてもよい。さらに、一部の辺の保持部分の間隔を狭めないで維持してもよい。また、一部の辺の保持部分の間隔は連続的又は段階的に狭め、別の一部の辺の保持部分の間隔を一時に狭めてもよい。
【００８４】
工程（IV）において長尺の結晶化フィルムに緩和処理を施す場合、例えば、テンター延伸機を用いて、クリップを案内しうるガイドレールの間隔を結晶化フィルムの搬送方向において狭めたり、隣り合うクリップの間隔を狭めたりする方法が挙げられる。
【００８５】
前記のように、結晶化フィルムの辺を保持した状態で保持部分の間隔を狭めることで結晶化フィルムを熱収縮させる場合、間隔を狭める程度は、工程（III）において得られた結晶化フィルムに残留していた応力の大きさに応じて設定しうる。
【００８６】
工程（IV）において保持間隔を狭める具体的な程度は、緩和温度において結晶化フィルムに張力を与えない状態での熱収縮率をＳ（％）とした場合に、好ましくは０．１Ｓ以上、より好ましくは０．５Ｓ以上、特に好ましくは０．７Ｓ以上であり、好ましくは１．２Ｓ以下、より好ましくは１．０Ｓ以下、特に好ましくは０．９５Ｓ以下である。また、例えば互いに垂直な２方向で熱収縮率Ｓが異なる場合のように、前記熱収縮率Ｓに異方性がある場合は、各々の方向について前記範囲内で保持間隔を狭める程度を定めうる。このような範囲にすることで、樹脂フィルムの残留応力を十分に除去し、かつ平坦性を維持させることができる。
【００８７】
結晶化フィルムの熱収縮率Ｓは、下記の方法により測定しうる。
室温２３℃の環境下で、結晶化フィルムを１５０ｍｍ×１５０ｍｍの大きさの正方形に切り出し、試料フィルムを得る。この試料フィルムを、緩和温度と同じ温度に設定したオーブン内で６０分間加熱し、２３℃（室温）まで冷却した後、試料フィルムの熱収縮率Ｓを求めたい方向に平行な二辺の長さを測定する。
測定された二辺それぞれの長さを基に、下記式（Ｘ）に基づいて、試料フィルムの熱収縮率Ｓを算出する。式（Ｘ）において、Ｌ１（ｍｍ）は、加熱後の試料フィルムの測定した二辺の一方の辺の長さを示し、Ｌ２（ｍｍ）はもう一方の辺の長さを示す。
熱収縮率Ｓ（％）＝［（３００−Ｌ１−Ｌ２）／３００］×１００  （Ｘ）
【００８８】
〔２．６．工程（III）及び工程（IV）の第一の例〕
以下、上述した工程（III）及び工程（IV）の第一の例について説明する。第一の例は、枚葉の延伸フィルムを用いて枚葉の樹脂フィルムを製造する方法の例を示す。ただし、工程（III）及び工程（IV）は、この第一の例に限定されない。
【００８９】
図１及び図２は、保持装置の例を模式的に示す平面図である。
図１に示すように、保持装置１００は、枚葉の延伸フィルム１０を保持するための装置であって、型枠１１０と、型枠１１０に位置調整を可能に設けられた複数の保持具としてクリップ１２１、１２２、１２３及び１２４を備える。クリップ１２１、クリップ１２２、クリップ１２３及びクリップ１２４は、それぞれ、延伸フィルム１０の辺１１、辺１２、辺１３及び辺１４を把持しうるように設けられている。
【００９０】
このような保持装置１００を用いて工程（III）を行う場合、保持装置１００に延伸フィルム１０を取り付ける。具体的には、クリップ１２１〜１２４で延伸フィルム１０を把持することで、延伸フィルム１０の四辺１１〜１４を保持して、延伸フィルム１０が熱収縮を生じない平坦な状態にする。そして、このように四辺１１〜１４を保持された延伸フィルム１０を、図示しないオーブンにより、所定の結晶化温度に加熱する。
【００９１】
これにより、延伸フィルム１０に含まれる結晶性重合体の結晶化が進行して、図２に示すように、結晶化フィルム２０が得られる。この際、延伸フィルム１０の四辺１１〜１４が保持されていたので、結晶化フィルム２０には熱収縮による変形は生じない。そのため、通常は、結晶化フィルム２０には、熱収縮を生じさせようとする応力が残留している。
【００９２】
その後、前記のように製造された結晶化フィルム２０には、通常、工程（IV）が行われる。前記の結晶化フィルム２０は、工程（III）が終わった時点においては、保持装置１００のクリップ１２１、クリップ１２２、クリップ１２３及びクリップ１２４に、当該結晶化フィルム２０の辺２１、辺２２、辺２３及び辺２４を保持されている。工程（IV）では、この結晶化フィルム２０を、所定の緩和温度に加熱した状態で、フィルム幅方向Ａ１に対応する保持装置１００のクリップ１２１及び１２３の間隔Ｉ１２１及びＩ１２３を狭める。これにより、結晶化フィルム２０の熱収縮による寸法変化に追従するように、クリップ１２１〜１２４による結晶化フィルム２０の保持部分の間隔は狭まる。そのため、結晶化フィルム２０は、平坦に維持されながら幅方向Ａ１に熱収縮を生じて、枚葉の樹脂フィルムが得られる。
【００９３】
こうして得られた樹脂フィルムでは、高温環境下における寸法変化の原因となり得るフィルム内の応力が解消されている。そのため、得られた樹脂フィルムにおいて、高温環境下での寸法安定性を向上させることができる。また、樹脂フィルムに含まれる結晶性重合体が結晶化されているので、樹脂フィルムの耐熱性が向上している。
【００９４】
〔２．６．工程（III）及び工程（IV）の第二の例〕
以下、上述した工程（III）及び工程（IV）の第二の例について説明する。第二の例は、長尺の延伸フィルムを用いて長尺の樹脂フィルムを製造する方法の例を示す。ただし、工程（III）及び工程（IV）は、この第二の例に限定されない。
【００９５】
図３は、樹脂フィルムの製造装置の例を模式的に示す正面図であり、図４は、樹脂フィルムの製造装置の例を模式的に示す平面図である。
図３及び図４に示すように、製造装置２００は、保持装置としてのテンター延伸機３００、搬送ロール４１０及び４２０、並びに、加熱装置としてのオーブン５００を備える。
【００９６】
図４に示すように、テンター延伸機３００は、フィルム搬送路の左右両脇に設けられた無端状のリンク装置３１０及び３２０、前記のリンク装置３１０及び３２０を駆動するためのスプロケット３３０及び３４０を備える。また、前記のリンク装置３１０及び３２０は、それぞれ複数の保持具としてクリップ３１１及び３２１が設けられている。
【００９７】
クリップ３１１及び３２１は、延伸フィルム３０の幅方向の端部の辺３１及び３２、結晶化フィルム４０の幅方向の端部の辺４１及び４２、並びに、樹脂フィルム５０の幅方向の端部の辺５１及び５２を把持することによって保持しうるように設けられている。また、これらのクリップ３１１及び３２１は、リンク装置３１０及び３２０の回転に伴って移動可能に設けられている。
【００９８】
リンク装置３１０及び３２０は、スプロケット３３０及び３４０で駆動されることにより、フィルム搬送路の両脇に設けられた図示しないガイドレールで規定される周回軌道に沿って、矢印Ａ３１０及びＡ３２０で示すように回転できるように設けられている。よって、リンク装置３１０及び３２０に設けられたクリップ３１１及び３２１は、フィルム搬送路の両脇において所望の周回軌道に沿って移動できる構成を有している。
【００９９】
さらに、クリップ３１１及び３２１は、適切な任意の機構により、オーブン５００の入り口５１０近傍において延伸フィルム３０の二辺３１及び３２を保持し、その保持した状態を維持したままでリンク装置３１０及び３２０の回転に伴ってフィルム搬送方向に移動し、オーブン５００の出口５２０近傍において樹脂フィルム５０を放すように設けられている。
【０１００】
さらに、このテンター延伸機３００は、フィルム搬送方向におけるクリップ３１１及び３２１の間隔ＷＭＤ、並びに、幅方向におけるクリップ３１１及び３２１の間隔ＷＴＤを任意に調整できる構成を有している。ここに示す例では、パンタグラフ式のリンク装置３１０及び３２０を用いることによって、前記のようなクリップ３１１及び３２１の間隔ＷＭＤ及びＷＴＤを調整可能にした例を示す。このようなリンク装置３１０及び３２０としては、例えば、国際公開第２０１６／０６７８９３号に記載の装置を用いうる。
【０１０１】
図３及び図４に示すように、フィルム搬送方向においてテンター延伸機３００の両側には、搬送ロール４１０及び４２０が設けられている。テンター延伸機３００の上流側に設けられた搬送ロール４１０は延伸フィルム３０を搬送しうるように設けられたロールであり、テンター延伸機３００の下流側に設けられた搬送ロール４２０は樹脂フィルム５０を搬送しうるように設けられたロールである。これらの搬送ロール４１０及び４２０は、搬送のために延伸フィルム３０に所定の搬送張力を与えうるように設けられている。したがって、これらの搬送ロール４１０及び４２０は、テンター延伸機３００の長手方向の両側において、延伸フィルム３０を熱収縮しないように保持しうる保持装置として機能できる。テンター延伸機３００は、延伸フィルム３０の結晶化処理を施される部位に相当する。
【０１０２】
また、図４に示すように、オーブン５００は隔壁５３０を備え、この隔壁５３０によってオーブン５００内の空間は、上流の結晶化室５４０及び下流の緩和室５５０に区画されている。
【０１０３】
このような製造装置２００を用いて樹脂フィルム５０を製造する場合、長尺の延伸フィルム３０を、搬送ロール４１０を経由してテンター延伸機３００に供給する。
【０１０４】
テンター延伸機３００へ送られた延伸フィルム３０は、図４に示すように、オーブン５００の入り口５１０の近傍においてクリップ３１１及び３２１に把持されることにより、二辺３１及び３２をクリップ３１１及び３２１によって保持される。クリップ３１１及び３２１に保持された延伸フィルム３０は、前記のクリップ３１１及び３２１による保持、並びに、搬送ロール４１０及び４２０による保持によって、熱収縮を生じない平坦な状態にされる。そして、延伸フィルム３０は、このように保持された状態のままで、入り口５１０を通ってオーブン５００内の結晶化室５４０に搬送される。
【０１０５】
結晶化室５４０において、延伸フィルム３０は、所定の結晶化温度に加熱されて、工程（III）が行われる。これにより、延伸フィルム３０に含まれる結晶性重合体の結晶化が進行して、結晶化フィルム４０が得られる。この際、延伸フィルム３０は、その二辺３１及び３２が保持されており、さらに搬送ロール４１０及び４２０によっても保持されているので、結晶化フィルム４０には熱収縮による変形は生じない。そのため、通常は、結晶化フィルム４０には、熱収縮を生じさせようとする応力が残留している。
【０１０６】
その後、製造された結晶化フィルム４０は、二辺４１及び４２をクリップ３１１及び３２１で保持されたままで、オーブン５００の緩和室５５０に送られる。そして、この緩和室５５０において、工程（IV）が行われる。具体的には、緩和室５５０では、結晶化フィルム４０を、所定の緩和温度に加熱した状態で、幅方向におけるクリップ３１１及び３２１の間隔ＷＴＤを狭める。これにより、結晶化フィルム４０の熱収縮による寸法変化に追従するように、クリップ３１１及び３２１による結晶化フィルム４０の保持部分の間隔は狭まる。そのため、結晶化フィルム４０は、平坦に維持されながら幅方向に熱収縮を生じて、長尺の樹脂フィルム５０が得られる。
【０１０７】
樹脂フィルム５０は、出口５２０を通ってオーブン５００の外へ送り出される。そして、樹脂フィルム５０は、オーブン５００の出口５２０の近傍においてクリップ３１１及び３２１から放され、搬送ロール４２０を経由して送り出され、回収される。
【０１０８】
こうして得られた樹脂フィルム５０では、高温環境下における寸法変化の原因となり得るフィルム内の応力が解消されている。そのため、得られた樹脂フィルム５０において、高温環境下での寸法安定性を向上させることができる。また、樹脂フィルム５０に含まれる結晶性重合体が結晶化されているので、樹脂フィルムの耐熱性が向上している。
【０１０９】
〔２．７．任意の工程〕
上述した樹脂フィルムの製造方法は、工程（Ｉ）〜工程（Ｖ）に組み合わせて、更に任意の工程を含んでいてもよい。
【０１１０】
樹脂フィルムの製造方法は、任意の工程として、例えば、樹脂フィルムに表面処理を施す工程、などを含んでいてもよい。
【０１１１】
［３．導電性フィルム］
上述した樹脂フィルムは、通常、前記のように耐熱性に優れ、更には高温環境下での寸法安定性に優れるので、無機層の形成工程などのような高温プロセスを含む成膜工程を実施した場合に、良好な成膜が可能である。
そこで、このように優れた性質を活かして、樹脂フィルムを導電性フィルムの基材フィルムとして用いてもよい。この導電性フィルムは、樹脂フィルムと、この樹脂フィルム上に直接又は間接的に設けられた導電性層とを備える複層構造のフィルムである。通常、樹脂フィルムは導電性層との密着性に優れるので、導電性層は、樹脂フィルムの表面に直接に設けることができるが、必要に応じて平坦化層などの下地層を介して設けてもよい。
【０１１２】
導電性層の材料としては、例えば、導電性の無機材料を用いうる。中でも、透明な導電性層を実現しうる材料を用いることが好ましい。このような無機材料の例としては、ＩＴＯ（インジウム錫オキサイド）、ＩＺＯ（インジウム亜鉛オキサイド）、ＺｎＯ（酸化亜鉛）、ＩＷＯ（インジウムタングステンオキサイド）、ＩＴｉＯ（インジウムチタニウムオキサイド）、ＡＺＯ（アルミニウム亜鉛オキサイド）、ＧＺＯ（ガリウム亜鉛オキサイド）、ＸＺＯ（亜鉛系特殊酸化物）、ＩＧＺＯ（インジウムガリウム亜鉛オキサイド）などが挙げられる。
【０１１３】
導電性層の厚みは、好ましくは３０ｎｍ以上、より好ましくは５０ｎｍ以上であり、好ましくは２５０ｎｍ以下、より好ましくは２２０ｎｍ以下である。
【０１１４】
導電性層を形成することにより、得られる導電性フィルムに電極としての機能を付与しうる。このような導電性フィルムの導電性層側の面の表面抵抗率は、使用する目的に応じて適宜選択しうるが、通常は１０００Ω／ｓｑ以下、好ましくは１００Ω／ｓｑ以下である。
【０１１５】
導電性フィルムは、樹脂フィルム上に導電性層を形成する工程を含む製造方法によって製造しうる。導電性層の形成方法は、特に限定されず、例えば、スパッタリング法、蒸着法等の成膜方法により形成しうる。上述したように、樹脂フィルムは、通常、耐熱性に優れ、更には高温環境下での寸法安定性に優れるので、高出力での成膜を行うことができ、そのため平坦で導電性に優れた導電性層を迅速に成膜できる。
【０１１６】
また、前記の導電性フィルムは、樹脂フィルム及び導電性層に組み合わせて、光学機能層及びバリア層など任意の層を備えうる。
【実施例】
【０１１７】
以下、実施例を示して本発明について具体的に説明する。ただし、本発明は以下に示す実施例に限定されるものではなく、本発明の請求の範囲及びその均等の範囲を逸脱しない範囲において任意に変更して実施しうる。
以下の説明において、量を表す「％」及び「部」は、別に断らない限り重量基準である。また、以下に説明する操作は、別に断らない限り、常温及び常圧の条件において行った。さらに、以下の説明において、「ｓｃｃｍ」は気体の流量の単位であり、１分間当たりに流れる気体の量を、その気体が２５℃、１ａｔｍである場合の体積（ｃｍ３）で示す。【０１１８】
［評価方法］
〔１．フィルムの厚みの測定方法〕
スナップゲージ（ミツトヨ社製「ＩＤ−Ｃ１１２ＢＳ」）を用いて、フィルムの中央部にある直径５０ｍｍの部位内の複数の地点で、厚みを測定した。それらの測定値の平均値を計算することにより、当該フィルムの平均厚みを求めた。【０１１９】
〔２．フィルムのヘイズの測定方法〕
フィルムの中央部を中心に、当該フィルムを５０ｍｍ×５０ｍｍの正方形に切り出し、サンプルを得た。その後、このサンプルについて、ヘイズメーター（日本電色工業社製「ＮＤＨ５０００」）を用いて、ヘイズを測定した。【０１２０】
〔３．フィルムのレターデーションＲｅ及びＲｔｈの測定方法〕
位相差計（オプトサイエンス社製の「ミューラマトリクス・ポラリメータ（Ａｘｏ  Ｓｃａｎ）」）を用いて、フィルムの中央部にある直径５０ｍｍの部位内の複数の地点で、面内レターデーション及び厚み方向のレターデーションを測定した。各地点で測定された面内レターデーションの測定値の平均値を計算し、その平均値を当該フィルムの面内レターデーションＲｅとして求めた。また、各地点で測定された厚み方向のレターデーションの測定値の平均値を計算し、その平均値を当該フィルムの厚み方向のレターデーションＲｔｈとして求めた。レターデーションの測定は、測定波長５９０ｎｍで行った。【０１２１】
〔４．フィルムのレターデーションのバラツキの測定方法〕
樹脂フィルムの中央部よりＴＤ方向へ約５０ｃｍ離れた２つの地点で、面内レターデーション及び厚み方向のレターデーションを測定した。測定された面内レターデーションの最大値Ｒｅ（ｍａｘ）、厚み方向のレターデーションの最大値Ｒｔｈ（ｍａｘ）、面内レターデーションの最小値Ｒｅ（ｍｉｎ）、及び、厚み方向のレターデーションの最小値Ｒｔｈ（ｍｉｎ）を用いて、下記の式（Ａ１）及び式（Ａ２）により、面内レターデーションＲｅのバラツキΔＲｅ及び厚み方向のレターデーションＲｔｈのバラツキΔＲｔｈを求めた。
ΔＲｅ＝Ｒｅ（ｍａｘ）−Ｒｅ（ｍｉｎ）  （Ａ１）
ΔＲｔｈ＝Ｒｔｈ（ｍａｘ）−Ｒｔｈ（ｍｉｎ）  （Ａ２）【０１２２】
〔５．導電性フィルムのカール量の評価方法〕
導電性フィルムを、平らなステージ上に、導電性層側を下にして置いた。ステージから浮き上がった導電性フィルムの４隅の角の、ステージからの高さを定規にて測定した。測定された高さの測定値の平均を、カール量とした。【０１２３】
〔６．フィルムの耐熱温度の評価方法〕
試料としてのフィルムに張力を掛けない状態で、そのフィルムを１５０℃の雰囲気下で１０分放置した。その後、目視でフィルムの面状を確認した。
フィルムの表面の形状に凹凸が確認できた場合は、耐熱温度が１５０℃未満であるとして、「不良」と判定した。また、フィルムの表面の形状に凹凸が確認できなかった場合は、耐熱温度が１５０℃以上であるとして、「良」と判定した。【０１２４】
〔７．重量平均分子量及び数平均分子量の測定方法〕
重合体の重量平均分子量及び数平均分子量は、ゲル・パーミエーション・クロマトグラフィー（ＧＰＣ）システム（東ソー社製「ＨＬＣ−８３２０」）を用いて、ポリスチレン換算値として測定した。測定の際、カラムとしてはＨタイプカラム（東ソー社製）を用い、溶媒としてはテトラヒドロフランを用いた。また、測定時の温度は、４０℃であった。【０１２５】
〔８．ガラス転移温度Ｔｇおよび融点Ｍｐの測定方法〕
窒素雰囲気下で３００℃に加熱した試料を液体窒素で急冷し、示差操作熱量計（ＤＳＣ）を用いて、１０℃／分で昇温して試料のガラス転移温度Ｔｇおよび融点Ｍｐをそれぞれ求めた。【０１２６】
〔９．重合体の水素添加率の測定方法〕
重合体の水素添加率は、オルトジクロロベンゼン−ｄ４を溶媒として、１４５℃で、１Ｈ−ＮＭＲ測定により測定した。【０１２７】
〔１０．重合体のラセモ・ダイアッドの割合の測定方法〕
オルトジクロロベンゼン−ｄ４を溶媒として、２００℃で、ｉｎｖｅｒｓｅ−ｇａｔｅｄ  ｄｅｃｏｕｐｌｉｎｇ法を適用して、重合体の１３Ｃ−ＮＭＲ測定を行った。この１３Ｃ−ＮＭＲ測定の結果から、オルトジクロロベンゼン−ｄ４の１２７．５ｐｐｍのピークを基準シフトとして、メソ・ダイアッド由来の４３．３５ｐｐｍのシグナルと、ラセモ・ダイアッド由来の４３．４３ｐｐｍのシグナルとの強度比に基づいて、重合体のラセモ・ダイアッドの割合を求めた。【０１２８】
［製造例１．ジシクロペンタジエンの開環重合体の水素添加物の製造］
金属製の耐圧反応器を、充分に乾燥した後、窒素置換した。この金属製耐圧反応器に、シクロヘキサン１５４．５部、ジシクロペンタジエン（エンド体含有率９９％以上）の濃度７０％シクロヘキサン溶液４２．８部（ジシクロペンタジエンの量として３０部）、及び１−ヘキセン１．９部を加え、５３℃に加温した。【０１２９】
テトラクロロタングステンフェニルイミド（テトラヒドロフラン）錯体０．０１４部を０．７０部のトルエンに溶解した溶液に、濃度１９％のジエチルアルミニウムエトキシド／ｎ−ヘキサン溶液０．０６１部を加えて１０分間攪拌して、触媒溶液を調製した。
この触媒溶液を耐圧反応器に加えて、開環重合反応を開始した。その後、５３℃を保ちながら４時間反応させて、ジシクロペンタジエンの開環重合体の溶液を得た。
得られたジシクロペンタジエンの開環重合体の数平均分子量（Ｍｎ）及び重量平均分子量（Ｍｗ）は、それぞれ、８，７５０および２８，１００であり、これらから求められる分子量分布（Ｍｗ／Ｍｎ）は３．２１であった。【０１３０】
得られたジシクロペンタジエンの開環重合体の溶液２００部に、停止剤として１，２−エタンジオール０．０３７部を加えて、６０℃に加温し、１時間攪拌して重合反応を停止させた。ここに、ハイドロタルサイト様化合物（協和化学工業社製「キョーワード（登録商標）２０００」）を１部加えて、６０℃に加温し、１時間攪拌した。その後、濾過助剤（昭和化学工業社製「ラヂオライト（登録商標）＃１５００」）を０．４部加え、ＰＰプリーツカートリッジフィルター（ＡＤＶＡＮＴＥＣ東洋社製「ＴＣＰ−ＨＸ」）を用いて吸着剤としてのハイドロタルサイト様化合物と溶液を濾別した。【０１３１】
濾過後のジシクロペンタジエンの開環重合体の溶液２００部（重合体量３０部）に、シクロヘキサン１００部を加え、クロロヒドリドカルボニルトリス（トリフェニルホスフィン）ルテニウム０．００４３部を添加して、水素圧６ＭＰａ、１８０℃で４時間水素化反応を行なった。これにより、ジシクロペンタジエンの開環重合体の水素添加物を含む反応液が得られた。この反応液は、水素添加物が析出してスラリー溶液となっていた。【０１３２】
前記の反応液に含まれる水素添加物と溶液とを、遠心分離器を用いて分離し、６０℃で２４時間減圧乾燥して、結晶性を有するジシクロペンタジエンの開環重合体の水素添加物２８．５部を得た。この水素添加物の水素添加率は９９％以上、ガラス転移温度Ｔｇは９３℃、融点Ｍｐは２６２℃、ラセモ・ダイアッドの割合は８９％であった。【０１３３】
［製造例２．延伸前フィルムＡの製造（工程（Ｉ）］
製造例１で得たジシクロペンタジエンの開環重合体の水素添加物１００部に、酸化防止剤（テトラキス〔メチレン−３−（３’，５’−ジ−ｔ−ブチル−４’−ヒドロキシフェニル）プロピオネート〕メタン；ＢＡＳＦジャパン社製「イルガノックス（登録商標）１０１０」）１．１部を混合して、フィルムの材料となる樹脂を得た。【０１３４】
前記の樹脂を、内径３ｍｍΦのダイ穴を４つ備えた二軸押出機（東芝機械社製「ＴＥＭ−３７Ｂ」）に投入した。前記の二軸押出機によって、樹脂を熱溶融押出成形によりストランド状の成形体に成形した。この成形体をストランドカッターにて細断して、樹脂のペレットを得た。前記の二軸押出機の運転条件を、以下に示す。
・バレル設定温度：２７０℃〜２８０℃
・ダイ設定温度：２５０℃
・スクリュー回転数：１４５ｒｐｍ
・フィーダー回転数：５０ｒｐｍ【０１３５】
引き続き、得られたペレットを、Ｔダイを備える熱溶融押出しフィルム成形機に供給した。このフィルム成形機を用いて、前記の樹脂からなる長尺の延伸前フィルムＡ（厚み５０μｍ、幅１２０ｍｍ）を、２ｍ／分の速度でロールに巻き取る方法にて製造した。前記のフィルム成形機の運転条件を、以下に示す。
・バレル温度設定：２８０℃〜２９０℃
・ダイ温度：２７０℃
・スクリュー回転数：３０ｒｐｍ
得られた延伸前フィルムＡのヘイズを測定したところ、０．３％であった。【０１３６】
［製造例３．延伸前フィルムＢの製造（工程Ｉ）］
製造例２で得られたペレットをフィルム成形機に供給し、このフィルム成形機を用いて、厚み１８μｍ、幅１２０ｍｍの延伸前フィルムＢを製造した。得られた延伸前フィルムＢのヘイズを測定したところ、０．３％であった。【０１３７】
［実施例１］
〔１−１．予熱工程（工程（Ｖ））〕
製造例２で製造した長尺の延伸前フィルムＡを、任意の部位で、９０ｍｍ×９０ｍｍの正方形に切り出した。この切り出しは、切り出された延伸前フィルムＡの正方形の辺が、長尺の延伸前フィルムＡの長手方向又は幅方向に平行になるように行った。【０１３８】
小型延伸機（東洋精機製作所社製「ＥＸ１０―Ｂタイプ」）を用意した。この小型延伸機は、フィルムの四辺を把持しうる複数のクリップを備え、このクリップを移動させることによってフィルムを延伸できる構造を有している。この小型延伸機のクリップで、前記の切り出された延伸前フィルムＡの四辺を把持した。【０１３９】
その後、延伸前フィルムＡの温度を、延伸温度と同じ予熱温度１４０℃で１５秒間保持する工程（予熱工程）を行った。【０１４０】
〔１−２．延伸工程（工程（II））〕
その後、小型延伸機を用いて、延伸前フィルムＡを、長尺の延伸前フィルムＡの幅方向に対応するＴＤ方向へ、延伸倍率１．０５倍、延伸温度１４０℃の延伸条件で延伸して、延伸フィルムを得た。【０１４１】
〔１−３．結晶化工程（工程（III））〕
得られた延伸フィルムの四辺を前記小型延伸機のクリップで把持し、延伸フィルムが寸法変化を生じないように平坦に維持した状態で、当該延伸フィルムの温度を、結晶化温度１７０℃に５秒間だけ保持して、結晶化フィルムを得た。【０１４２】
〔１−４．緩和工程（工程（IV））〕
結晶化フィルムの四辺を前記小型延伸機のクリップで把持して当該結晶化フィルムを平坦に維持した状態で、結晶化フィルムを緩和温度１７０℃でＴＤ方向に熱収縮させた。具体的には、小型延伸機のクリップを移動させることにより、結晶化フィルムをＴＤ方向に５秒間かけて０．９７倍に収縮させた。この際、結晶化フィルムのＭＤ方向では、フィルムのサイズを固定し、熱収縮をさせなかった。ここで、ＭＤ方向とは、切り取られる前の長尺の延伸前フィルムＡの長手方向に対応する方向である。これにより、樹脂フィルムを得た。
得られた樹脂フィルムを、上述した方法によって評価した。【０１４３】
〔１−５．導電性層の形成工程〕
樹脂フィルムの片面にスパッタ法で導電性層を形成しうる成膜装置を用意した。この成膜装置は、当該装置内を連続的に搬送される長尺のキャリアフィルム上に固定された樹脂フィルムの表面に、所望の導電性層を形成しうるフィルム巻き取り式のマグネトロンスパッタリング装置である。また、キャリアフィルムとしては、ポリエチレンテレフタレートフィルムを用いた。【０１４４】
樹脂フィルムをキャリアフィルムにポリイミドテープで固定した。そして、このキャリアフィルムを成膜装置に供給し、樹脂フィルムの片面に導電性層を形成した。この際、スパッタリングのターゲットとしては、Ｉｎ２Ｏ３−ＳｎＯ２セラミックターゲットを用いた。また、成膜条件は、アルゴン（Ａｒ）流量１５０ｓｃｃｍ、酸素（Ｏ２）流量１０ｓｃｃｍ、出力４．０ｋｗ、真空度０．３Ｐａ、フィルム搬送速度０．５ｍ／ｍｉｎとした。【０１４５】
その結果、ＩＴＯからなる厚さ１００ｎｍの透明な導電性層が、樹脂フィルムの片面に形成されて、導電性層及び樹脂フィルムを備える導電性フィルムが得られた。
こうして得られた導電性フィルムについて、前記の方法で評価した。【０１４６】
［実施例２］
予熱工程において、予熱温度を延伸温度と同じく１３０℃に変更した。さらに、延伸工程において、延伸温度を１３０℃に変更した。また、緩和工程において、ＴＤ方向の緩和率を０．９９倍に変更した。以上の事項以外は実施例１と同じ操作により、樹脂フィルム及び導電性フィルムの製造及び評価を行った。【０１４７】
［実施例３］
延伸工程において、延伸倍率を１．１５倍に変更した。以上の事項以外は実施例１と同じ操作により、樹脂フィルム及び導電性フィルムの製造及び評価を行った。【０１４８】
［実施例４］
延伸前フィルムＡの代わりに、製造例３で製造した延伸前フィルムＢを用いた。また、予熱工程において、予熱温度を延伸温度と同じく１２５℃に変更し、延伸前フィルムＢを延伸温度と同じ予熱温度に保持する時間を１０秒に変更した。さらに、延伸工程において、延伸温度を１２５℃に変更し、延伸倍率を１．２０倍に変更した。また、結晶化工程において、結晶化温度を１５０℃に変更し、延伸フィルムの温度を結晶化温度に保持する時間を１０秒間に変更した。また、緩和工程において、ＴＤ方向の緩和率を０．９９倍に変更した。以上の事項以外は実施例１と同じ操作により、樹脂フィルム及び導電性フィルムの製造及び評価を行った。【０１４９】
［比較例１］
製造例２で製造した延伸前フィルムＡを、上述した方法によって評価した。
また、前記の延伸前フィルムＡを樹脂フィルムの代わりに用いて、実施例１の工程〔１−５〕と同じ操作により、導電性フィルムの製造及び評価を行った。【０１５０】
［比較例２］
予熱工程において、予熱温度を延伸温度と同じく１３０℃に変更した。さらに、延伸工程において、延伸温度を１３０℃に変更し、延伸倍率を１．１５倍に変更した。また、結晶化工程において、延伸フィルムの温度を結晶化温度に保持する時間を３５秒間に変更した。以上の事項以外は実施例１と同じ操作により、樹脂フィルム及び導電性フィルムの製造及び評価を行った。【０１５１】
［比較例３］
予熱工程において、予熱温度を延伸温度と同じく１３０℃に変更した。さらに、延伸工程において、延伸前フィルムＡを延伸する延伸方向をＭＤ方向に変更した。また、延伸工程において、延伸温度を１３０℃に変更し、延伸倍率を１．１５倍に変更した。さらに、結晶化工程において、結晶化温度を２００℃に変更した。以上の事項以外は実施例１と同じ操作により、樹脂フィルム及び導電性フィルムの製造及び評価を行った。【０１５２】
［比較例４］
予熱工程において、予熱温度を延伸温度と同じく１３０℃に変更し、延伸前フィルムＡを延伸温度と同じ予熱温度に保持する時間を１５０秒に変更した。また、延伸工程において、延伸温度を１３０℃に変更し、延伸倍率を１．３倍に変更した。また、結晶化工程において、結晶化温度を２００℃に変更した。以上の事項以外は実施例１と同じ操作により、樹脂フィルム及び導電性フィルムの製造及び評価を行った。【０１５３】
［結果］
前記の実施例及び比較例の結果を、下記の表に示す。下記の表において、略称の意味は、下記のとおりである。
ＭＤ：長尺の延伸前フィルムの長手方向に対応する方向。
ＴＤ：長尺の延伸前フィルムの幅方向に対応する方向。
緩和率：緩和工程を施される前の結晶化フィルムの寸法に対する、緩和工程後に得られる樹脂フィルムの寸法の比。
Ｒｅバラツキ：樹脂フィルムの面内レターデーションのバラツキ。
Ｒｔｈバラツキ：樹脂フィルムの厚み方向のレターデーションのバラツキ。【０１５４】
【表１】
2018061841.tif 000003
【符号の説明】
【０１５５】
１０  延伸フィルム
１１、１２、１３及び１４  延伸フィルムの辺
２０  結晶化フィルム
２１、２２、２３及び２４  結晶化フィルムの辺
３０  延伸フィルム
３１及び３２  延伸フィルムの辺
４０  結晶化フィルム
４１及び４２  結晶化フィルムの辺
５０  樹脂フィルム
５１及び５２  樹脂フィルムの辺
１００  保持装置
１１０  型枠
１２１、１２２、１２３及び１２４  クリップ
２００  樹脂フィルムの製造装置
３００  テンター延伸機
３１０及び３２０  リンク装置
３１１及び３２１  クリップ
３３０及び３４０  スプロケット
４１０及び４２０  搬送ロール
５００  オーブン
５１０  オーブンの入り口
５２０  オーブンの出口
５３０  オーブンの隔壁
５４０  結晶化室
５５０  緩和室
【図１】
2018061841.tif 000004
【図２】
2018061841.tif 000005
【図３】
2018061841.tif 000006
【図４】
2018061841.tif 000007
【国際調査報告】
2018061841.tif 000008
2018061841.tif 000009
2018061841.tif 000010
2018061841.tif 000011